ФТОРЭЛАСТОМЕРНАЯ КОМПОЗИЦИЯ ДЛЯ ИЗДЕЛИЙ ХОЛОДНОЙ УСАДКИ

1. Композиция, содержащая:
эластомерную композицию, при этом эластомерная композиция содержит фторэластомерную композицию и, по существу, свободна от композиции эпихлоргидрина;
материал наполнителя, при этом материал наполнителя содержит по меньшей мере один материал из усиливающей газовой сажи и диоксида кремния; и
перекисный отвердитель, причем
количество по меньшей мере одного материала из усиливающей газовой сажи и диоксида кремния находится в интервале значений от примерно 10 phr до примерно 25 phr, а количество перекисного отвердителя находится в интервале значений от примерно 1 phr до примерно 6 phr.
2. Композиция по п.1, отличающаяся тем, что усиливающая газовая сажа представляет собой газовую сажу, имеющую средний размер частиц менее примерно 40 нм.
3. Композиция по п.1, отличающаяся тем, что диоксид кремния представляет собой обработанный силаном коллоидный диоксид кремния.
4. Композиция по п.1, отличающаяся тем, что характеризуется удлинением более 500% и остаточной деформацией менее 25% при комнатной температуре.
5. Композиция по п.1, отличающаяся тем, что характеризуется удлинением более 450% и остаточной деформацией менее 25% при 130°C.
6. Композиция по п.1, отличающаяся тем, что характеризуется удлинением более 400% и остаточной деформацией менее 25% при 150°C.
7. Композиция по п.1, отличающаяся тем, что характеризуется увеличением веса менее примерно 25% при погружении в дизельное топливо на 24 ч при температуре примерно 49°C.
8. Композиция по п.1, отличающаяся тем, что характеризуется увеличением веса менее примерно 10% при погружении в гидравлическую жидкость на 24 ч при температуре примерно 71°C.
9. Способ применения, включающий стадии, на которых:
(a) обеспечивают эластомерную композицию, при этом эластомерная композиция содержит фторэластомерную композицию и, по существу, свободна от композиции эпихлоргидрина;
(b) обеспечивают материал наполнителя, при этом материал наполнителя содержит по меньшей мере один материал из усиливающей газовой сажи и диоксида кремния, причем количество по меньшей мере одного материала из усиливающей газовой сажи и диоксида кремния находится в интервале значений от примерно 10 phr до примерно 25 phr; и
(c) обеспечивают перекисный отвердитель, при этом количество перекисного отвердителя находится в интервале значений от примерно 1 phr до примерно 6 phr;
(d) смешивают эластомерную композицию, материал наполнителя и перекисный отвердитель с образованием композиции смеси; и
(e) отверждают композицию смеси с образованием трубчатого материала холодной усадки; и
(f) устанавливают с возможностью удаления сердечник внутри трубчатого материала холодной усадки для поддержания материала холодной усадки в растянутом состоянии.
10. Способ по п.9, отличающийся тем, что трубчатый материал холодного отверждения характеризуется удлинением более 500% и остаточной деформацией менее 25% при комнатной температуре.
11. Способ по п.9, отличающийся тем, что трубчатый материал холодного отверждения характеризуется удлинением более 450% и остаточной деформацией менее 25% при 130°C.
12. Способ по п.9, отличающийся тем, что трубчатый материал холодного отверждения характеризуется удлинением более 400% и остаточной деформацией менее 25% при 150°C.
13. Способ по п.9, отличающийся тем, что трубчатый материал холодного отверждения характеризуется отсутствием разрывов при выдерживании в течение семи дней в радиально растянутом на 200% состоянии при 150°C.
14. Промышленное изделие, представляющее собой:
трубчатый материал холодной усадки, содержащий композицию, являющуюся продуктом реакции по п.1.
15. Изделие по п.14, отличающееся тем, что материал наполнителя дополнительно содержит диоксид кремния.
16. Изделие по п.14, отличающееся тем, что материал наполнителя дополнительно содержит обработанный силаном коллоидный диоксид кремния.
17. Изделие по п.14, отличающееся тем, что характеризуется удлинением более 500% и остаточной деформацией менее 25% при комнатной температуре.
18. Изделие по п.14, отличающееся тем, что характеризуется удлинением более 450% и остаточной деформацией менее 25% при 130°C.
19. Изделие по п.14, отличающееся тем, что характеризуется удлинением более 400% и остаточной деформацией менее 25% при 150°C.
20. Изделие по п.14, отличающееся тем, что материал холодной усадки характеризуется стойкостью к образованию разрывов при выдерживании в течение семи дней в радиально растянутом на 200% состоянии при 150°C.
21. Изделие по п.14, отличающееся тем, что дополнительно включает сердечник, выполненный с возможностью удаления и расположенный внутри трубчатого материала холодной усадки, при этом сердечник выполнен с возможностью поддержания материала холодной усадки в растянутом состоянии.
22. Изделие по п.14, отличающееся тем, что материал холодной усадки характеризуется увеличением веса менее примерно 25% при погружении в дизельное топливо на 24 ч при температуре примерно 49°C.
23. Изделие по п.14, отличающееся тем, что материал холодной усадки характеризуется увеличением веса менее примерно 10% при погружении в гидравлическую жидкость на 24 ч при температуре примерно 71°C.
24. Изделие по п.14, отличающееся тем, что материал холодной усадки дополнительно содержит поглотитель пучков энергии, а также индуцированный пучком энергии знак, выжженный на наружной поверхности материала холодной усадки воздействием сфокусированного пучка энергии на поглотитель пучков энергии.
25. Изделие по п.14, отличающееся тем, что материал холодной усадки содержит множество эластомерных элементов, имеющих стенки, образующие удлиненные полости, проходящие через каждый эластомерный элемент, при этом полости выполнены связанными друг с другом.